(57)【要約】【課題】廃棄面での汚い印象を与えることなく、廃棄の便宜性に優れる農業用生分解性マルチフィルム及び使用済農業用生分解性マルチフィルムの廃棄方法を提供すること。【解決手段】本発明の農業用生分解性マルチフィルムは、生分解性を有し、且つ黒茶色に着色された着色層を有し、好ましくは、波長４００ｎｍ〜７００ｎｍの可視光域の平均透過率が３５％以下である。また、本発明の使用済農業用生分解性マルチフィルムの廃棄方法は、圃場に展張して生分解性を有し、且つ黒茶色に着色された着色層を有する農業用生分解性マルチフィルムを用いてマルチ栽培を行った後廃棄した際に、小片１に破砕して圃場の土壌２に分散して廃棄した状態で、圃場全体に分散された農業用生分解性マルチフィルム小片１が土壌２と区別して視認し難い。【選択図】図１
2018000168.tif 000002
【特許請求の範囲】
【請求項１】
生分解性を有し、且つ黒茶色に着色された着色層を有することを特徴とする農業用生分解性マルチフィルム。
【請求項２】
波長４００ｎｍ〜７００ｎｍの可視光域の平均透過率が３５％以下であることを特徴とする請求項１記載の農業用生分解性マルチフィルム。
【請求項３】
圃場に展張して生分解性を有し、且つ黒茶色に着色された着色層を有する農業用生分解性マルチフィルムを用いてマルチ栽培を行った後廃棄した際に、小片に破砕して圃場の土壌に分散して廃棄した状態で、圃場全体に分散された農業用生分解性マルチフィルム小片が土壌と区別して視認し難いことを特徴とする使用済農業用生分解性マルチフィルムの廃棄方法。
【発明の詳細な説明】
【技術分野】
【０００１】
本発明は、農業用生分解性マルチフィルム及び使用済農業用生分解性マルチフィルムの廃棄方法に関し、より詳しくは、廃棄面での汚い印象を与えることなく、廃棄の便宜性に優れる農業用生分解性マルチフィルム及び使用済農業用生分解性マルチフィルムの廃棄方法に関する。
【背景技術】
【０００２】
一般的な農業用マルチフィルムは、農作物の栽培終了後に回収され、焼却等の廃棄処理が施される。
【０００３】
しかしながら、フィルムの回収作業や、廃棄処理作業には、時間、労力及びコストが費やされるため、特に高齢農業従事者にとって大きな負担となっている。
【０００４】
そこで、このような負担を軽減すべく、微生物によって分解される農業用生分解性マルチフィルムが開発されている（特許文献１）。
農業用生分解性マルチフィルムは、使用後にロータリー耕耘機等によって土壌中にすき込むことによって、土壌中の微生物によって分解、消滅させることができる。つまり、従来のように使用後のフィルムの廃棄処理や焼却処理等の別途の処理が不要になる。
【先行技術文献】
【特許文献】
【０００５】
【特許文献１】特開２０００−４６８９号公報
【発明の概要】
【発明が解決しようとする課題】
【０００６】
農業用生分解性マルチフィルムは、従来、黒色、白色又は白黒フィルムがほとんどであり、それらの使用済生分解性フィルムはマルチ栽培が終わると、ロータリー耕耘機によって土壌中にすき込むことによって、土壌中の微生物によって分解、消滅させる。
従って、焼却処理などが不要になる点で、廃棄の便宜性に特徴があった。
【０００７】
しかし、その廃棄の際に大きな問題があった。使用済生分解性マルチフィルムを圃場の土壌中に、すき込まれた状態のフィルム小片は、圃場全体にわたって分散される。
その小片は、土壌中に埋設されるものもあれば、土壌から外部に露出しているものもあれば、土壌の上部に乗っかっているだけのものもある。
【０００８】
土壌の上部に乗っかっているだけのものは、風に乗って圃場周辺に吹き飛ばされて、近隣住民に迷惑をかけていた。また土壌から外部に露出している小片は、白色である場合には、その存在がかなり目立つ。また、黒色である場合でも土の色とは異なるため、その存在が目立ってしまう。これら小片はゴミを放置していると周辺住民に誤解され、汚い印象を与えていた。ゆくゆくは分解、消滅するものであるとわかっていても、分解、消滅するまでは、ゴミを放置し、汚い印象を与えていた。
【０００９】
農業用生分解性マルチフィルムは、廃棄面で優れているはずのものが、その廃棄面で、汚い印象を与えていることにより、そのフィルムの普及を遅らせていたのである。
【００１０】
そこで本発明の課題は、廃棄面での汚い印象を与えることなく、廃棄の便宜性に優れる農業用生分解性マルチフィルム及び使用済農業用生分解性マルチフィルムの廃棄方法を提供することにある。
【００１１】
また本発明の他の課題は、以下の記載によって明らかとなる。
【課題を解決するための手段】
【００１２】
上記課題は、以下の各発明によって解決される。
【００１３】
請求項１記載の農業用生分解性マルチフィルムは、生分解性を有し、且つ黒茶色に着色された着色層を有することを特徴とする。
また請求項２記載の農業用生分解性マルチフィルムは、波長４００ｎｍ〜７００ｎｍの可視光域の平均透過率が３５％以下であることを特徴とする。
請求項３記載の使用済農業用生分解性マルチフィルムの廃棄方法は、圃場に展張して生分解性を有し、且つ黒茶色に着色された着色層を有する農業用生分解性マルチフィルムを用いてマルチ栽培を行った後廃棄した際に、小片に破砕して圃場の土壌に分散して廃棄した状態で、圃場全体に分散された農業用生分解性マルチフィルム小片が土壌と区別して視認し難いことを特徴とする。
【発明の効果】
【００１４】
本発明によれば、廃棄面での汚い印象を与えることなく、廃棄の便宜性に優れる農業用生分解性マルチフィルム及び使用済農業用生分解性マルチフィルムの廃棄方法を提供することができる。
【図面の簡単な説明】
【００１５】
【図１】農業用生分解性マルチフィルムの分解過程を説明する図
【発明を実施するための形態】
【００１６】
以下に、本発明を実施するための形態について説明する。
【００１７】
本発明の農業用生分解性マルチフィルムは、生分解性を有し、且つ黒茶色に着色された着色層を有する。
圃場に展張して生分解性を有し、且つ黒茶色に着色された着色層を有する農業用生分解性マルチフィルムを用いてマルチ栽培を行った後廃棄した際に、小片に破砕して圃場の土壌に分散して廃棄した状態で、圃場全体に分散された農業用生分解性マルチフィルム小片が土壌と区別して視認し難い。
即ち、本発明によると、廃棄面での汚い印象を与えることなく、廃棄の便宜性に優れる効果を発揮する。
【００１８】
本発明の作用効果について、図１を参照して説明する。
【００１９】
図１（ａ）は本発明の農業用生分解性マルチフィルムの分解過程を説明する図であり、図１（ｂ）は従来の農業用生分解性マルチフィルム（白色）の分解過程を説明する図である。
図１（ａ）及び（ｂ）は、何れも使用後のフィルムを土壌と共にすき込みし、数日経過後の様子を概念的に示している。
【００２０】
図１（ａ）において、１は農業用生分解性マルチフィルムであり、２は圃場の土壌である。
使用済の生分解性マルチフィルムは、すき込みによって小片１となる。その小片１は、土壌２中に埋設されるものもあれば、土壌２から外部に露出しているものもあれば、土壌２の上部に乗っかっているだけのものもある。
【００２１】
すき込みから数日経過すると、風雨などにより土壌上層部の土が吹き飛ばされるなどして、土壌２の表面から露出する小片１の量は増加し得る。
【００２２】
生分解性マルチフィルムの小片１は、時間の経過とともに徐々に分解される。
このとき、生分解性マルチフィルムの小片１が、土壌２と同系色である黒茶色に着色された着色層を有することによって、土壌２との識別が困難となり、分解過程において視覚的に目立ちにくく、視認し難いために、廃棄面での汚い印象を与えないという効果を発揮する。
【００２３】
これに対して、図１（ｂ）に示すように、従来の農業用生分解性マルチフィルム（白色）の小片１００は、土壌２と明確に識別され、視覚的に目立ち易いものであったため、汚い印象を与える。これでは、農業従事者においてゴミを放置していると認識される。
【００２４】
以下に、本発明の農業用生分解性マルチフィルムの各構成について更に詳しく説明する。
【００２５】
＜単層体＞
農業用生分解性マルチフィルムは、着色層のみからなる単層体であってもよいし、着色層の一側あるいは両側に、１又は２以上のフィルム層が積層された積層体であってもよい。
【００２６】
まず、単層体からなる生分解性マルチフィルムについて詳しく説明する。
【００２７】
（分解性）
単層体からなる生分解性マルチフィルムにおいて、着色層は分解性を有する。
【００２８】
着色層に生分解性を付与する態様としては、以下に説明するように、（ａ）着色層を生分解性樹脂により構成する態様と、（ｂ）着色層を構成する樹脂に劣化剤を配合する態様とが挙げられる。
【００２９】
（ａ）着色層を生分解性樹脂により構成する態様
まず、着色層を生分解性樹脂により構成して生分解性を付与する場合、生分解性樹脂としては、例えば、脂肪族ポリエステル、脂肪族ポリエステルアミド、又はでんぷん等の多糖類とプラスチックとの複合体等が挙げられる。
【００３０】
脂肪族ポリエステルとしては、ポリ乳酸、ポリグリコリドやポリラクチドのようなポリ（α−ヒドロキシカルボン酸）、ポリ−ε−カプロラクトン、ポリ−β−プロピオラクトン、ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート及びこれらとポリ−３−ヒドロキシバリレートやポリ−４−ヒドロキシブチレートとの共重合体のようなポリヒドロキシアルカノエート、ポリエチレンオキサレート、ポリエチレンサクシネート、ポリブチレンサクシネート、ポリブチレンアジペート、ポリブチレンセバケート、ポリヘキサメチレンセバケート、ポリネオペンチルオキサレート及びこれらの共重合体のようなグリコールとジカルボン酸との縮合体（ジイソシアネート化合物で鎖延長したウレタン縮合を有するものを含む）、ポリエステルカーボネート等が挙げられる。
【００３１】
脂肪族ポリエステルアミドの具体例としては、ポリ−ε−カプロラクトンとナイロン６のような脂肪族ポリアミドとの共重合体が挙げられる。
【００３２】
でんぷん等の多糖類とプラスチックとの複合体の具体例としては、でんぷんとポリビニルアルコールとの複合体、でんぷんとエチレンビニルアルコール共重合体との複合体、でんぷんとポリカプロラクトン等の脂肪族ポリエステルとの複合体、更にでんぷんと分解性を付与したポリエチレンとの複合体等が挙げられる。
【００３３】
生分解性樹脂をベース樹脂として用いることによって、着色層に生分解性を付与することができる。
【００３４】
（ｂ）着色層を構成する樹脂に劣化剤を配合する態様
次に、着色層を構成する樹脂に劣化剤を配合して分解性を付与する場合、劣化剤としては、例えば、紫外線等の光、熱、微生物等の生物体が生成する酵素等により樹脂を劣化させる活性を示す劣化剤を用いることができる。
【００３５】
劣化剤として、例えば、ベンゾフェノン等のケトン類、アントラキノン等のキノン類のような光三重項励起によってポリマーから水素引き抜き反応を行う物質、光によって容易に分解する有機遷移金属化合物、光分解してラジカルを発生する化合物等が挙げられる。その他、生物体は元々分解性を持っており、その分泌物がポリマーの劣化を促進させることがあることから、生物体や生物体成分の粉末も劣化剤として効果がある。
【００３６】
劣化剤が配合される樹脂（ベース樹脂）としては、例えばポリオレフィン樹脂等が挙げられる。ポリオレフィン樹脂としては、ＬＤＰＥ（低密度ポリエチレン）、ＨＤＰＥ（高密度ポリエチレン）、ＬＬＤＰＥ（鎖状低密度ポリエチレン）等が挙げられる。
【００３７】
（着色層の色）
次に、着色層の色について詳しく説明する。
【００３８】
着色層は、黒茶色に着色されている。
黒茶色のマンセル値は、１．９ＹＲ  ３．７／３．３の色で表されるものであることが好ましい。ここで、１．９ＹＲは色相、３．７が明度、３．３が彩度を表す。なお、この表示方法は、日本では、ＪＩＳ  Ｚ  ８７２１（三属性による色の表示方法）として規格化されている。本明細書において、「黒茶色」は、上記マンセル値と全く同一である必要はなく、黒茶色と近似する色は含まれる。
【００３９】
黒茶色に着色する手法は、黒茶顔料を用いることもできるが、複数種の顔料のブレンドによって黒茶色を作り上げてもよい。顔料として市販されているベンガラとカーボンブラックのブレンドによって、黒茶色の顔料を形成することは特に好ましい。
【００４０】
ベンガラとカーボンブラックのブレンド比は、カーボンブラック１００重量部に対して、ベンガラを、１００重量部〜５００重量部とすることが好ましく、１５０重量部〜４００重量部とすることが更に好ましく、２００重量部〜３００重量部とすることが最も好ましい。
【００４１】
顔料のブレンドに際しては、ベンガラ顔料のマスターバッチと、カーボンブラックのマスターバッチを混合することが好ましい。
【００４２】
ベンガラ顔料としては、例えば、酸化第二鉄（Ｆｅ２Ｏ３）等を好ましく用いることができ、例えば大日精化工業社製等の市販品を用いることができる。カーボンブラックとしては、例えば東京インキ社や大日精化工業社製等の市販品を用いることができる。
【００４３】
（着色層の平均透過率）
着色層は、波長４００ｎｍ〜７００ｎｍの可視光域の平均透過率が３５％以下、３０％以下、２０％以下、更には１５％以下であることが好ましい。
ここでいう平均透過率は、日立分光光度計を用いて測定される波長４００ｎｍ〜７００ｎｍの可視光域の透過率の平均値である。
【００４４】
平均透過率は、黒茶顔料の配合量により調整することができる。
ベース樹脂に黒茶顔料を配合して、黒茶色に着色された着色層を形成することができるが、配合量は、波長４００ｎｍ〜７００ｎｍの可視光域の平均透過率が好ましくは３５％以下となるように選択・決定される。このとき、該平均透過率が好ましくは３％以上となるように選択・決定することができる。
配合量を例示的に示すと、ベース樹脂１００重量部に、黒茶顔料を好ましくは２〜１５重量部の範囲、より好ましくは５〜１２重量部の範囲で選択・決定することできる。
【００４５】
着色層は、波長４００ｎｍ〜７００ｎｍの可視光域の透過率の最大値が４０％以下であることが好ましく、また、最小値が３％以上であることが好ましい。波長４００ｎｍ〜７００ｎｍの可視光域の全域に亘って透過率が３％〜４０％の範囲内で変動することが好ましい。
【００４６】
着色層は、波長４００ｎｍ〜７００ｎｍの可視光域の全域に亘って透過率が適度に狭い範囲内で変動することが好ましい。言い換えれば、波長４００ｎｍ〜７００ｎｍの可視光域において、透過率が大きなピークがなく平均的である（透過率スペクトルが適度に平坦化されている）ことが好ましい。具体的には、波長４００ｎｍ〜７００ｎｍの可視光域の透過率の最大値と最小値の差が、３％〜２５％であることが好ましく、４％〜２０％であることが更に好ましく、５％〜１５％であることが最も好ましい。
【００４７】
＜積層体＞
農業用生分解性マルチフィルムは、積層体であってもよく、着色層に１又は２以上のフィルム層を積層した場合に、黒茶色に着色された着色層の存在によって、小片に破砕されて圃場に廃棄された際に、その小片が、圃場の土の色と区別できなければよい。つまり、積層フィルムによって、小片に破砕されて圃場に廃棄された際に、黒茶色に着色された着色層が、圃場の土の色と区別できない、つまり、圃場の土に点在していても、その小片が視認し難いことが好ましい。
【００４８】
着色層あるいは必要により設けることができる他のフィルム層には、各種添加剤を添加することができる。添加剤としては、例えば、耐侯安定剤、酸化防止剤、滑剤、アンチブロッキング剤、無滴剤等を適宜使用することができる。
【００４９】
農業用生分解性マルチフィルムは、全層厚み（単層体の場合は１層の厚みのことを指す）が、５μｍ〜４０μｍの範囲であることが好ましく、１０μｍ〜３０μｍの範囲であることが更に好ましい。全層厚みが５μｍ以上であることにより、展張時などにおいてマルチフィルムが意図せず破れることを好適に防止できる。また、全層厚みが４０μｍ以下であることにより、材料コストを削減できるだけでなく、土に馴染みやすいため展曝されにくくなる効果も得られる。この効果は、全層厚みが３０μｍ以下であることにより、更に顕著となる。厚みは、フィルム断面の光学顕微鏡観察によって測定することができる。
農業用生分解性マルチフィルムを製造するには、インフレーション成形法又はＴダイ成形法等を好ましく用いることができる。
【００５０】
＜分解処理＞
図１を参照して説明したように、農作物の栽培に使用した後の使用済農業用生分解性マルチフィルムは、土壌中にすき込むことによって分解処理することができる。すき込みには、例えばロータリー耕耘機等を用いることができる。
【００５１】
また、他の処理方法として、例えば、フィルムに土壌を被せる（フィルムを土壌に埋める）方法等を用いて分解処理してもよい。
分解処理は、生分解性の種類によって適宜選択することができる。
【符号の説明】
【００５２】
１：小片
２：土壌
【図１】
2018000168.tif 000003